(57)【特許請求の範囲】
【請求項１】
発光素子搭載用セラミックス基板の製造方法であって、
窒化アルミニウムを含む化合物を含有する組成物を実質的に基板本体と同一形状に成形する工程、
得られた成形体を焼成して、１７０Ｗ／ｍ・Ｋ以上の熱伝導率を有する灰色の窒化アルミニウム焼結体からなる基板本体を得る工程、
この基板本体の表面上に窒化アルミニウムペーストを塗布する工程、
および、窒化アルミニウムペーストが塗布された基板本体を、還元性ガスを含む雰囲気中で焼成する工程、を含み、
前記還元性ガスを含む雰囲気中での焼成が、前記窒化アルミニウムペーストが焼結されて得られる焼結体中に口径０．１μｍ以上の空隙が残存するような条件で行われ、
前記発光素子搭載用セラミックス基板は、電極を有する発光素子を載置するための載置面と、この発光素子の電極と電気的に接続される電極と、を有する平板状のセラミックス基板からなり、
前記セラミックス基板が、１７０Ｗ／ｍ・Ｋ以上の熱伝導率を有する灰色の窒化アルミニウム焼結体からなる基板本体と、該基板本体の表面の少なくとも一部を被覆し、該基板本体を形成する窒化物セラミックスとは異種の白色セラミックスからなる被覆層と、を含んでなり、
前記被覆層は５μｍ以上、前記セラミックス基板の厚さの１０％以下の厚さを有し、
前記セラミックス基板における発光素子を載置するための載置面側の露出表面の表層部の全面は前記被覆層で構成されており、
前記被複層の表面における３００〜８００ｎｍの波長領域の光に対する反射率が５０％以上である、
発光素子搭載用セラミックス基板の製造方法。
【発明の詳細な説明】
【技術分野】
【０００１】
本発明は、発光ダイオード等の発光素子を搭載するために使用される発光素子搭載用セラミックス基板およびその製造方法に関する。
【背景技術】
【０００２】
発光素子は、消費電力が小さいことから様々な分野で応用されている。例えば、発光ダイオード（以下、「ＬＥＤ」と省略する場合がある。）は、それぞれ赤、緑、青等の色に発光する単色ＬＥＤとしてだけでなく、青色ＬＥＤに蛍光体を付与することで白色に発光させることも可能であり、その輝度の向上と相俟って、電光表示板用の光源、携帯電話、パソコンなどのバックライト光源など様々な分野に応用されている。【０００３】
青色発光のＬＥＤは、絶縁性のサファイアを基板とし、この基板に積層したＧａＮ系化合物半導体の表面側にｐ側およびｎ側の電極を形成することにより一般に製造されている。また、このような青色発光のＬＥＤは、これらの電極面に表面実装するいわゆるフリップチップ型の発光素子として用いられることが多い。このようなフリップチップ型の発光素子は、基板のサファイアが光透過性であるため、サファイア基板を発光方向側に向けて基板に実装し、該サファイア基板の表面を主光取り出し面とすることができる。そして、近来では、発光素子のチップを機器の基板に実装搭載するのに加えて、例えばツェナーダイオードによる静電気保護を目的としたサブマウント素子に搭載した複合発光素子が有効な発光源として利用されている。【０００４】
このような複合発光素子は、電子機器等に内蔵された実装基板に導通搭載されるサブマウント上に青色発光のフリップチップ型の発光素子を導通搭載した構造となっている。従来、サブマウントとしてはシリコン基板が用いられていたが、シリコン基板はＬＥＤから発光される波長４５０ｎｍ（青）〜５６０ｎｍ（緑）の光を吸収するため、複合発光素子の輝度が低下するという問題があった。【０００５】
そこで、このような問題のない複合発光素子として、発光素子の搭載面をアルミナ等の白色系絶縁体で構成したものが提案されている（特許文献１参照）。【０００６】
しかしながら、特許文献１の絶縁基板を構成する白色の酸化アルミニウム質焼結体は、反射率においては、３５０〜５６０ｎｍの領域においても反射率を５０％以上の物性を持つ反面、熱伝導率が約２０Ｗ／ｍ・Ｋと比較的小さく、発光素子からの熱が、外部に放熱されにくく、発光素子が熱によって損傷するおそれがある。
【特許文献１】特開２００３−６０２４３号公報
【発明の開示】
【発明が解決しようとする課題】
【０００７】
このような問題は、熱伝導率が高い窒化物セラミックスを用い、かつ光反射率の大きな絶縁材料でサブマウントを構成することにより解決できると考えられるが、このような要求を満足する絶縁材料はこれまで知られていない。例えば、熱伝導性の高い絶縁材料としては窒化アルミニウム焼結体が知られているが、従来知られている窒化アルミニウム焼結体は、その色調は透光感のある灰色であり、光の反射率の点で問題があった。
そこで、本発明は、上記のような問題のない複合発光素子を得るために表面の光反射率と熱伝導率の両方が高い発光素子搭載用セラミックス基板を提供することを目的とする。
【課題を解決するための手段】
【０００８】
本発明者らは、上記課題を解決するために鋭意検討を行った。その結果、窒化アルミニウム焼結体のような熱伝導率の高い窒化物セラミックス基板の表面に反射率の高いセラミックス層を設けることを着想すると共に、窒化物セラミックス基板の表面に良好に密着した高光反射率セラミックス層を形成する方法を見出すことに成功し、本発明を完成するに至った。【０００９】
以下、本発明について説明する。なお、本発明の理解を容易にするために添付図面の参照符号を括弧書きにて付記するが、それにより本発明が図示の形態に限定されるものではない。【００１０】
即ち、第一の本発明は、電極を有する発光素子（２００）を載置するための載置面と、この発光素子の電極（２１０）と電気的に接続される電極（１１３）と、を有するセラミックス基板（１１０）からなる発光素子搭載用セラミックス基板であって、セラミックス基板（１１０）が、窒化物セラミックスからなる基板本体（１１１）と、この基板本体の表面の少なくとも一部を被覆し、基板本体を形成する窒化物セラミックスとは異種のセラミックスからなる被覆層（１１２）と、を含んでなり、被複層（１１２）の表面における３００〜８００ｎｍの波長領域の光に対する反射率が５０％以上である、発光素子搭載用セラミックス基板（１００）である。【００１１】
上記本発明の発光素子搭載用セラミックス基板（１００）においては、基板本体（１１１）が窒化物セラミックスで構成されるので、この基板を通して放熱が効率的に行われ、発光素子の熱による損傷をより確実に抑えることができる。更に、素子載置面側の露出表面の表層部が３００〜８００ｎｍの波長領域の光に対する反射率が５０％以上となるセラミックス（このようなセラミックスは通常、十分な厚さ、例えば５μｍ以上の厚さを有するときに白色をしているので、以下、単に「白色セラミックス」と省略する場合がある。）からなる被覆層（１１２）で構成されているので、発光素子（２００）の輝度を向上させることができる。【００１２】
特に、上記被覆層（１１２）の表面における４００ｎｍの波長の光に対する反射率が７０％以上であるものは、発光素子（２００）として、白色ＬＥＤ用のもの（白色ＬＥＤは通常、青色もしくは近紫外域の光を発光し、それを種々の蛍光体で各種の波長へと変換している。）を使用した場合にも高い輝度を得ることができる。【００１３】
上記本発明の発光素子搭載用セラミックス基板（１００）における被覆層（１１２）の態様としては、
（第一の態様）所期の形状（被覆層（１１２）および基板本体（１１１）からなるセラミックス基板（１１０）の形状）の窒化物セラミックスからなる焼結体を準備し、該焼結体において被覆層（１１２）となる部分を酸化処理することにより該当個所の窒化物セラミックスを酸化物に転化することによって形成した酸化物層からなる被覆層（１１２）、
（第二の態様）窒化物セラミックスからなる基板本体（１１１）の表面に設けられた、この窒化物セラミックスとは異種の白色セラミックス層からなる被覆層（１１２）、および、
（第三の態様）前記（第一の態様）と（第二の態様）との複合タイプ、即ち、（第一の態様）のようにして形成される酸化物からなる下地層の上に異種の白色セラミックス層が形成された複層構造の被覆層等が挙げられる。【００１４】
なお、（第二の態様）において、下地の窒化物セラミックスと組成が同じ窒化物セラミックスであっても、ミクロ構造の違いなどにより光反射率が高く白色となっているものは、ここでいう異種の白色セラミックスに含まれる。【００１５】
本発明の発光素子搭載用セラミックス基板（１００）のうち、被覆層（１１２）が（第一の態様）であるものは、基板本体（１１１）と被覆層（１１２）との密着強度が特に高いという特徴を有する。また、被覆層（１１２）が（第二の態様）または（第三の態様）であるものは、被覆層（１１２）を構成するセラミックス材料の選択の自由度が大きく、光反射率のより高い材料が使用できるという特徴を有する。【００１６】
なお、（第二の態様）であっても、被覆層（１１２）を形成する白色セラミックスと、その下地の基板本体（１１１）を構成する窒化物セラミックスとが同一組成の窒化物からなるものは、被覆層（１１２）と基板本体（１１１）の密着強度が高いという特徴も併せ持つ。【００１７】
上記の発光素子搭載用セラミックス基板（１００）において、セラミックス基板（１１０）の載置面側の露出表面の表層部は、上記の被覆層（１１２）により形成されていることが好ましい。これにより発光素子（２００）の輝度を効果的に向上させることができる。また、上記の被覆層（１１２）の層厚は、５〜５００μｍであることが好ましい。これにより、セラミックス基板（１１０）全体の熱伝導率に影響を与えることなく、高い光反射率を得ることができる。【００１８】
また、本発明は、本発明の発光素子搭載用セラミックス基板（１００）を製造する方法を提供する。すなわち、本発明は、（第一の態様）の被覆層（１１２）を有する発光素子搭載用セラミックス基板（１００）を効率的に製造する方法として、窒化物セラミックスを含む化合物を含有する組成物をシート状に成形する工程、得られたシート状成形体に導電部（１１３、１１４、１１５）を形成する工程、得られたシート状成形体を焼成して、原料基板を作製する工程、および、焼成により得られた原料基板を酸素雰囲気下で酸化処理することによって、酸化物セラミックスからなる被覆層（１１２）を有するセラミックス基板（１１０）を得る工程、を含む、発光素子搭載用セラミックス基板（１００）の製造方法を提供する。【００１９】
また、（第二の態様）の被覆層（１１２）を有する発光素子搭載用セラミックス基板（１００）を効率的に製造する方法として、窒化物セラミックスを含む化合物を含有する組成物を実質的に基板本体（１１１）と同一形状に成形する工程、得られた成形体の表面上に、白色セラミックスを含有する組成物を塗布する工程、および、白色セラミックスを含有する組成物が塗布された成形体を焼成することにより、白色セラミックスからなる被覆層（１１２）を有するセラミックス基板（１１０）を得る工程、を含む発光素子搭載用セラミックス基板（１００）の製造方法を提供する。【００２０】
また、（第二の態様）の被覆層（１１２）を有する発光素子搭載用セラミックス基板（１００）を効率的に製造する他の方法として、窒化物セラミックスを含む化合物を含有する組成物を実質的に基板本体（１１１）と同一形状に成形する工程、得られた成形体を焼成して、基板本体焼結体を得る工程、この基板本体焼結体の表面上に窒化物セラミックスペーストを塗布する工程、および、窒化物セラミックスペーストが塗布された基板本体焼結体を、還元性ガスを含む雰囲気中で焼成する工程、を含み、還元性ガスを含む雰囲気中での焼成が、窒化物セラミックスペーストが焼結されて得られる焼結体中に口径０．１μｍ以上の空隙が残存するような条件で行われる、発光素子搭載用セラミックス基板（１００）の製造方法を提供する。【００２１】
また、本発明は、上記した発光素子搭載用セラミックス基板（１００）、および基板上に接合した発光素子（２００）を有する、複合発光素子（３００）を提供する。本発明の複合発光素子は、上記した優れた性能を有する発光素子搭載用セラミックス基板を備えた、高性能な複合発光素子である。
【発明の効果】
【００２２】
本発明の発光素子搭載用セラミックス基板は、放熱性が優れるため発光素子の熱による損傷を確実に抑えることができるばかりでなく、発光素子の側面や背面から発生する光を効率良く反射することができるので発光素子の輝度を高くすることができる。
【発明を実施するための最良の形態】
【００２３】
以下、図面を参照して本発明を説明する。図１〜図３は、種々の形態の本発明の発光素子搭載用セラミック基板１００ａ〜１００ｃを模式的に示した断面図である。まず、すべての図面に共通する包括的な説明を行う。【００２４】
本発明の発光素子搭載用セラミックス基板１００は、ＬＥＤやレーザー等の発光素子２００を搭載するためのセラミックス製基板であり、サブマウントとして好適に使用できる。本発明の発光素子搭載用セラミックス基板１００は、従来の発光素子を搭載するためのセラミックス製基板（例えば、従来の発光素子搭載用セラミックス製サブマウント）と同様に、電極を有する発光素子２００を載置するための載置面と、この発光素子の電極と電気的に接続される電極１１３と、を有するセラミックス基板１１０からなる。基板の形状および大きさ、電極の形状、大きさ、および配置、その他付随する配線パターンの形状、大きさ、および配置等は従来の基板と特に変わる点はなく、用途に応じて適宜決定される。【００２５】
本発明の発光素子搭載用セラミックス基板１００におけるセラミックス基板１１０は、窒化物セラミックスからなる基板本体１１１と、この基板本体の表面の少なくとも一部を被覆し、基板本体を形成する窒化物セラミックスとは異種のセラミックスからなる被覆層１１２と、を含んでなり、被複層１１２の表面における３００〜８００ｎｍの波長領域の光に対する反射率が５０％以上となっている。そして、これにより発光素子２００を搭載して使用したときに発光素子２００の熱による損傷をより確実に抑えることができるようになるばかりでなく、発光素子２００の輝度を向上させることができるようになる。なお、セラミックスの反射率は、積分球を用いた分光光度計によって測定することが可能である。【００２６】
基板本体１１１は、これを通して放熱が効率的に行われるようにするために窒化物セラミックスから形成されている。基板本体１１１を構成する窒化物セラミックスとしては窒化アルミニウム、窒化珪素等の公知の窒化物セラミックスが使用できるが、熱伝導率の観点から窒化アルミニウムを使用するのが好適であり、安価かつ容易に成形できるという観点から焼結助剤を用いて窒化アルミニウム粉末を焼結した窒化アルミニウム焼結体を使用するのが特に好適である。焼結助剤としては、通常使用されるものが特に限定されず使用できる。好適に使用できる焼結助剤を例示すれば、酸化イットリウム、酸化エルビウムなどの希土類元素酸化物；酸化カルシウム、フッ化カルシウム、硝酸カルシウム、炭酸カルシウム、リン酸カルシウム、および３ＣａＯ・Ａｌ２Ｏ３などのアルカリ土類金属の塩または（複合）酸化物を挙げることができる。本発明の発光素子搭載用セラミックス基板１００においては、基板本体１１１の熱伝導率は、１７０Ｗ／ｍ・Ｋ以上、より好ましくは２００Ｗ／ｍ・Ｋ以上が好ましい。なお、熱伝導率は、レーザーフラッシュ法により容易に測定することができる。【００２７】
被覆層１１２は、発光素子２００の側面や背面から発生する光を効率良く反射し、輝度を向上させるという機能を有する。この被覆層１１２を構成する白色セラミックスとしては、基板本体１１１を構成するセラミックスと異種のセラミックスであって、少なくとも５μｍの厚さを有するときの３００〜８００ｎｍの波長領域の光に対する反射率が５０％以上、より好ましくは６０％以上であるセラッミクスであれば公知のセラミックス材料が使用できる。その中でも特に、白色ＬＥＤを使用したときの輝度を向上させるという理由から、４００ｎｍの波長の光に対する反射率が７０％以上、特に８０％以上である白色セラミックスを使用するのが好適である。【００２８】
なお、「異種のセラミックス」とは、基板本体１１１の窒化物セラミックスと組成が同じ窒化物セラミックスであっても、ミクロ構造の違い等により光反射率が高く白色となっているものも異種のセラミックとして含む意味である。【００２９】
好適に使用できる白色セラミックスとしては、窒化ホウ素、酸化アルミニウム、（白色）窒化アルミニウム、（白色）窒化珪素、酸化マグネシウム、酸化チタン等を挙げることができる。これらの中で、光反射率が高いという理由から酸化アルミニウムまたは窒化ホウ素系セラミックスを使用するのが特に好適であり、窒化ホウ素を使用するのが最も好適である。また、光反射率が高く、かつ基板本体１１１との密着性が高いという観点から、被覆層１１２は、基板本体１１１と同種の窒化物を含む白色窒化物セラミックスから構成されていることが好ましい。例えば、基板本体１１１が窒化アルミニウム焼結体からなるときは、被覆層１１２は白色窒化アルミニウムにより構成されていることが好ましく、また、基板本体１１１が窒化珪素焼結体からなるときは、被覆層１１２は白色窒化珪素により構成されていることが好ましい。【００３０】
被覆層１１２は基板本体１１１の表面の少なくとも一部を覆うものであれば特に限定されないが、発光素子２００の輝度を向上させる効果の点から、少なくとも、セラミックス基板１１０における発光素子２００を載置するための載置面側の露出表面の表層部は、被覆層１１２で構成するのが好適である。また、被覆層１１２の厚さは、被覆層を構成するセラミックスの種類および基板全体の厚さにもよるが、セラミックス基板１１０全体の熱伝導率に影響を与えることなく高い光反射率を得るという観点から、５〜５００μｍ、特に１０〜３００μｍとするのが好適である。被覆層を構成するセラミックスが酸化アルミニウムのように熱伝導率が低いセラミックスである場合には、被覆層の厚さの下限は５μｍ、特に１０μｍであり、上限は基板全体の厚さの１０％、特に５％であるのが好ましい。
被覆層１１２の厚さが５μｍ未満のときには、白色セラミックスの種類によっては下地の影響を受けて３００〜８００ｎｍの波長領域の光に対する反射率が５０％未満となってしまうことがある。また、効率的な光反射の観点から被覆層１１２の算術平均表面粗さ（Ｒａ）は３μｍ以下、特に０．８μｍ以下であるのが好適である。【００３１】
以下、各図面に沿って、種々の形態の本発明の発光素子搭載用セラミックス基板１００ａ〜１００ｃについて個別に説明する。
図１は、本発明の発光素子搭載用セラミックス基板１００ａを模式的に示した断面図である。発光素子搭載用セラミックス基板１００ａは、電極２１０ａ、２１０ｂを有する発光素子２００を搭載するためのものであり、導電部１１３、１１４、１１５、略四角平板状のセラミックス基板１１０から構成されている。セラミックス基板１１０における発光素子２００を載置するための載置面の表面には、発光素子２００の電極２１０ａ、２１０ｂとそれぞれ電気的に接続される発光素子接続用電極１１３、１１３’が形成される。【００３２】
また、セラミックス基板１１０の裏面には、不図示の回路基板等に電気的に接続するための電力供給用電極１１５、１１５’が被着形成されている。そして、発光素子接続用電極１１３、１１３’と、電力供給用電極１１５、１１５’とは、それぞれ導電性物質が充填されたビアホール１１４、１１４’を介して電気的に接続されている。これによって、電力供給用電極１１５、１１５’から、ビアホール１１４、１１４’を介して、発光素子接続用電極１１３、１１３’にいたる導電部が形成される。【００３３】
そして、発光素子接続用電極１１３、１１３’に、例えば、超音波溶接によって、電極２１０ａ、２１０ｂを介して、ＬＥＤ等の発光素子２００が、電気的に接続される（実装される）ようになっている。また、このようにして発光素子２００を実装した後、エポキシ樹脂やシリコン樹脂等の透明な樹脂を用いて発光素子２００を気密に封止することができる（この点は後述する図２および３に示す基板においても同様である。）。このような封止を行った場合には、使用時や取り扱い時における被覆層の剥がれや脱落を有効に防止できるので好適である。【００３４】
セラミックス基板１１０は、窒化物セラミックスからなる基板本体１１１と、この基板本体１１１の表面の一部を被覆し、基板本体１１１を形成する窒化物セラミックスとは異種の白色セラミックスからなる被覆層１１２ａとからなる。図１に示される発光素子搭載用セラミックス基板１００ａは、被覆層１１２ａが、基板本体１１１を構成する窒化物セラミックスを酸化処理することにより得られた酸化物（例えば、窒化物セラミックスが窒化アルミニウムである場合には酸化アルミニウム、窒化物セラミックスが窒化珪素である場合には酸化珪素）である態様を示している。【００３５】
発光素子搭載用セラミックス基板１００ａにおいては、発光素子２００を載置する側の面の露出面（発光素子接続用電極１１３、１１３’で覆われていない部分）の表層部がすべて被覆層１１２ａで構成されているので、発光素子２００の下面や側面から出た光が有効に反射され、発光素子２００の輝度が高くなる。なお、被覆層１１２ａが基板本体１１１を構成する窒化物セラミックスを酸化処理することにより得られた酸化物からなる場合には、基板本体１１１と被覆層１１２ａとの密着性が極めて高いという特徴を有する。【００３６】
図１に示される発光素子搭載用セラミックス基板１００ａは、次のような方法により効率的に製造することができる。すなわち、（１）導電部（発光素子接続用電極１１３、１１３’、ビアホール１１４、１１４’、および電力供給用電極１１５、１１５’）を有する窒化物セラミックスからなる焼結体（以下、「原料基板」と省略する場合がある。）を準備する工程、および（２）原料基板を酸素ガスまたは酸素を含有する雰囲気中で加熱処理（酸化処理）して原料基板の露出面の表層部を酸化し、酸化物に転化する工程、を含む方法により好適に製造することができる。以下、窒化物セラミックスとして窒化アルミニウム焼結体を用いた場合を例に、上記方法について詳しく説明する。【００３７】
まず、原料基板を製造するために、定法に従い、前記したような焼結助剤を含んでいてもよい窒化アルミニウム原料粉末に、アルコール類やトルエン等の有機溶媒、適当な有機バインダー、および、グリセリン化合物等の可塑剤、分散剤等を添加混合して泥漿状と成すと共に、これをドクターブレード法等のシート成形技術によって、適宜必要な厚みのシート状成形体を作成する（以下、このシートを「グリーンシート」と省略する場合がある。）。このとき、有機バインダーとしては、ポリビニルブチラール、エチルセルロース類やアクリル樹脂類などグリーンシートを調製する際に一般的に使用される公知のものが使用できる。この中でも、有機バインダーとしては、グリーンシートの成形性が良好となることから、ポリｎ―ブチルメタクリレート、ポリビニルブチラール等を使用するのが好適である。【００３８】
次に、導電部の形成を行うが、導電部の形成を同時焼成法（コファイアー法）にて行う場合には、まず上記グリーンシートの上面から下面にいたるビアホール１１４、１１４’用の貫通孔を、パンチング金型を用いて打ち抜き、次いで形成された貫通孔内に、例えば、タングステン、モリブデン、などの金属粉末を含む金属ペーストを、例えば、印刷、圧入などによって充填する。その後、発光素子接続用電極１１３、１１３’および電力供給用電極１１５、１１５’となるパターンを、上記と同様な金属ペーストをスクリーン印刷等により形成する。そして、グリーンシート（および金属ペースト）を脱脂、焼成を行うことによりセラミックス粒子および金属粒子を焼結して、原料基板が準備される。【００３９】
脱脂は、タングステンなどの金属を酸化させないため水素等の還元性ガス、アルゴンや窒素等の不活性ガス、二酸化炭素、およびこれらの混合ガス、あるいは水蒸気を混合した加湿ガス雰囲気中でグリーンシートを熱処理することにより行われる。また、脱脂は、グリーンシートに含まれる有機成分の種類や量に応じて、温度：２５０〜１２００℃、保持時間：１〜１０００分の範囲から適宜選択して行われる。【００４０】
このような脱脂に引き続き行われる焼成は、１６００〜２０００℃、好ましくは、１７５０〜１８５０℃の温度で、１〜２０時間、好ましくは、２〜１０時間行われる。この焼成の際の雰囲気としては、窒素ガス等の非酸化性ガスの雰囲気下で、常圧で行えばよい。このようにして焼成することにより、得られる焼結体の熱伝導率を、１７０Ｗ／ｍ・Ｋ以上、更に、条件を限定すれば２００Ｗ／ｍ・Ｋ以上とすることができる。【００４１】
焼成後、金属ペーストが焼結して得られた金属層の露出端面を金等の貴金属で被覆することによって、導電部が形成される。露出端面を貴金属で覆うのは、タングステン等の高融点金属が後述する酸化処理において酸化されるのを防止したり、使用時における酸化腐食するのを防止したりするばかりでなく、素子や配線をハンダ付けする際のハンダ性（ハンダ濡れ性や接合後の密着強度）を高くするためである。このような貴金属での被覆は、メッキ法、あるいはスッパッタ法や真空蒸着法の薄膜形成法により行われる。例えば、メッキ法を採用する場合には、後述する酸化処理前に金メッキのみを施し、その後酸化処理を行った後、更にニッケルメッキ層と金メッキ層とが電解メッキ法や無電解メッキ法により順次被着される。あるいは、酸化処理後、金メッキをシアン等のエッチング液にて除去した後、更にニッケルメッキ層と金メッキ層とが電解メッキ法や無電解メッキ法により順次被着される場合もある。また、薄膜形成法を採用する場合には、金のみを被着し、メッキ法と同様に酸化処理後に金をエッチングし、その後スパッタ法や蒸着法にてチタン／白金／金あるいはチタン／ニッケル／金が順次被着される。また、酸化処理前に金などの貴金属を被着せずに、酸化処理後、酸化された高融点金属部をエッチング処理もしくは還元雰囲気下での加熱処理で還元処理した後、メッキ法やスパッタ法、蒸着法などで膜を形成しても良い。【００４２】
また、導電部の形成は後焼成法（ポストファイアー法）によって行うこともできる。ポストファイアー法を採用する場合には、グリーンシートのみを脱脂・焼成して原料基板を作製し（この場合、原料基板には、導電部は未だ形成されていない。）、次いでこの原料基板に穿孔加工を行った後に、上記と同様に金属ペーストの充填・パターン形成を行い、更に焼成して金属ペースト（より正確には金属ペーストに含まれる金属粒子）を焼結すればよい。また、ビアホールのみをコファイアー法またはポストファイアー法で形成し、真空装置を用いたスパッタ法や蒸着法といったいわゆる薄膜メタライズ法を用いて素子接合用電極および電力供給用電極の形成を行うこともできる。【００４３】
そして、このようにして作成した原料基板を、酸素雰囲気下で酸化処理することによって、窒化アルミニウム焼結体である原料基板の表面に、酸化物からなる被覆層１１２を形成する。この場合、酸素雰囲気下での酸化処理としては、大気等の酸素ガスを、１０〜１００容量％含む雰囲気中で行えばよい。また、酸化処理条件としては、８００〜１５００℃、好ましくは、１２００〜１４００℃の温度で、１〜１００時間、好ましくは、５〜２０時間、焼成を行えばよい。被覆層１１２ａの厚さは焼成温度を一定とした場合、雰囲気の酸素濃度および焼成時間を変えることにより制御することができる（酸素濃度が高く、焼成時間が長いほど、被覆層１１２ａは厚くなる。）。なお、酸化処理を行う場合、不活性ガス中で１１００℃以上に加熱してから雰囲気を酸素雰囲気に切替えて行うと、緻密な酸化物層が得られるため好ましい。【００４４】
なお、導電部の形成方法としてポストファイアー法、またはポストファイアー法と薄膜メタライズ法との組合せを採用する場合には、メタライズ層を形成する前に酸化処理を行うことも勿論可能である。図１に示す発光素子搭載用セラミックス基板１００ａではコファイアー法を採用しているため、各電極の内側に被覆層（酸化物層）１１２ａは形成されていない。また、マスクして酸化処理を行うことにより所望の個所に被覆層１１２ａを形成することができる。【００４５】
図２は、本発明の発光素子搭載用セラミックス基板１００ｂを模式的に示した断面図である。発光素子搭載用セラミックス基板１００ｂでは、導電部が発光素子接合用電極１１３、１１３’のみからなり（外部からの電力は直接これら電極に供給されることになる。）、発光素子２００の電極２１０ｂと発光素子接合用電極１１３’が金線からなるボンディングワイヤー３００で接続されている。【００４６】
基板１００ｂにおいて、被覆層１１２ｂは、原料基板を構成する窒化アルミニウムを酸化処理して得られた酸化アルミニウム（アルミナ）からなっている。だだし、基板１００ｂにおいては、酸化処理を行ってから導電部１１３、１１３’を形成しているため、導電部である発光素子接合用電極１１３、１１３’の下地にも被覆層（酸化物層）１１２ｂが形成されている。これら導電部の形成は厚膜法、または薄膜法により行うことができる。このように金属層の下地が酸化物からなる場合には、金属層の種類あるいは金属層の形成方法によっては窒化物セラミックス上に直接金属層を形成する場合と比べて密着強度が高くなるというメリットがある。【００４７】
図３は、本発明の発光素子搭載用セラミックス基板１００ｃを模式的に示す断面図である。図３に示される発光素子搭載用セラミックス基板１００ｃは、被覆層１１２ｃが、塗設された白色セラミックス層である他は、図１に示す発光素子搭載用セラミックス基板１００ａと同じ構造となっている。基板１００ｃにおいては、被覆層１１２ｃを構成するセラミックス材料の選択の自由度が大きく、光反射率のより高い材料が使用できるという特徴を有する。【００４８】
図３に示す発光素子搭載用セラミックス基板１００ｃは、次のような方法により効率的に製造することができる。すなわち、（１）窒化物セラミックスを含む化合物を含有する組成物を実質的に基板本体１１１と同一形状に成形する工程、（２）得られた成形体の表面上に、白色セラミックスを含有する組成物を塗布する工程、および（３）白色セラミックスを含有する組成物が塗布された成形体を焼成することにより、白色セラミックスからなる被覆層１１２ｃを有するセラミックス基板１１０を得る工程、を含む方法により好適に製造することができる。なお、（１）において「実質的に基板本体１１１と同一形状」とは、焼成時の収縮やそれに伴う変形あるいは、後述する穿孔加工等の加工による微小な変形を除いて基板本体１１１の原形となる形状を意味する。【００４９】
上記方法を用い、導電部の形成方法としてコファイアー法を採用する場合の具体的な操作手順は、例えば次のようになる。
まず、図１に示した基板１００ａを製造する場合と同様にして、グリーンシート成形、穿孔加工、金属ペーストの穿孔への充填、および印刷法等を用いた導体パターン（発光素子接合用電極および電力供給用電極に対応する。）の形成を行う。なお、本方法においては、グリーンシートは、実質的に基板本体１１１と同一形状に形成する点で、図１に示した基板１００ａを製造する場合とは異なる。【００５０】
次にグリーンシートの素子搭載面となる側の面であって導体パターンが形成されていない個所に印刷法等により白色セラミックスを含有する組成物を塗布する。その後、脱脂および焼成を行う。なお、脱脂および焼成の条件は、基板１００ａを製造する場合と同様である。このようにして、基板１００ｃを効率的に製造することができる。【００５１】
なお、白色セラミックスを含有する組成物とは、白色セラミックスあるいは焼成することにより白色セラミックスに転化し得るセラミックス粉末を含有する組成物を意味し、好適には、窒化ホウ素、酸化アルミニウム、（白色）窒化アルミニウム、酸化マグネシウム、酸化チタン、および酸化ホウ素（酸化ホウ素は、窒素雰囲気中で焼成する際に一部または全部が窒化ホウ素に転化する。）からなる群より選ばれる少なくとも１種のセラミックス粉末１００質量部に対して、アルコール類やトルエン等の有機溶媒を１０〜２００質量部、有機バインダー１０〜５０質量部、およびグリセリン化合物等の可塑剤、分散剤等の添加剤０〜１０質量部を添加混合して泥漿状と成したもの（以下、「白色セラミックスペースト」と省略する場合がある。）が好適に使用される。【００５２】
なお、有機バインダーとしては、被覆層１１２ｃと基板本体１１１との密着性が高くなるという理由から、基板本体１１１となるグリーンシート形成の際に使用したものと同じものを使用するのが好適である。また、同様の理由から上記白色セラミックスペーストには、基板本体１１１となるグリーンシートで用いた窒化物セラミックスの原料粉末を白色セラミックス粉末１００質量部に対して１〜５０質量部添加し、更に必要に応じて基板本体となるグリーンシートを調製する際に使用した焼結助剤粉末を白色セラミックス粉末１００質量部に対して０〜５０質量部添加するのが好適である。なお、上記白色セラミックスペーストの塗布は、１種のペーストのみを用いて行ってもよく、異なる種類のペーストを重ね塗りしてもよい。塗布方法としては印刷法やスプレコーティング等の公知の方法が特に制限なく採用できる。【００５３】
以上、導電部形成法としてコファイアー法を採用した例について説明したが、導電部はポストファイアー法によって形成することもできる。ポストファイアー法を採用する場合には、基板本体１１１となるグリーンシートの表面上に白色セラミックスペーストのパターン形成を行った後に、脱脂・焼成して被覆層１１２ｃを有するセラミックス基板１１０を作製し、次いでこの基板１１０に穿孔加工を行った後に、上記と同様に金属ペーストの充填・パターン形成を行い、更に金属ペーストを焼成すればよい。ビアホールのみをコファイアー法またはポストファイアー法で行い、真空装置を用いたスパッタ法や蒸着法といったいわゆる薄膜メタライズ法を用いて素子接合用電極および電力供給用電極の形成を行うこともできる。【００５４】
また、被覆層１１２（白色セラミックス層）は、窒化物セラミックスを含む化合物を含有する組成物を実質的に基板本体１１１と同一形状に成形し、得られた成形体を焼成して得た基板本体焼結体の表面上に窒化物セラミックペーストを塗布して、必要に応じて脱脂処理を行ってから、窒化物セラミックスペースト（より正確には、窒化物セラミックスペーストに含まれる窒化物セラミックス粒子）が焼結されて得られる焼結体中に口径０．１μｍ以上の空隙が残存するような条件で、還元性ガスを含む雰囲気中にて焼成することによっても形成することができる。【００５５】
即ち、前記した方法では、白色セラミックスペーストを基板本体１１１となるグリーンシートの表面に塗布して、白色セラミックペーストおよびグリーンシートを同時焼成するのに対し、本方法では、すでに焼結された基板本体焼結体上に窒化物セラミックスペーストを塗布し、所定の条件で後焼成して焼き付け、被覆層（白色窒化物セラミックス層）を形成する。【００５６】
なお、「基板本体焼結体」とは、窒化物セラミックスを含む化合物を含有する組成物を実質的に基板本体１１１と同一形状に成形した、基板本体１１１となるグリーンシートを、前記した基板１００ａを製造する場合と同様の条件にて脱脂、焼成することにより製造したものである。【００５７】
本方法において、基板本体焼結体に塗布する窒化物セラミックスペーストとしては、基板本体１１１となるグリーンシートを製造するときに使用したペースト（必要に応じて焼結助剤を含む窒化物セラミックス粉体に有機溶媒、有機バインダーなどを混合して調製したもの。）と同様のものが使用できる。【００５８】
一般に、窒化物セラミックスペーストを基板本体焼結体上に塗布することなくそのままシート状に成形し、いわゆるグリーンシートとして焼成した場合には、焼成時にグリーンシートは三次元的に収縮できるため、窒化物セラミックス粒子は近傍の粒子を取り込みながら粒成長し、大きな結晶粒が互いに密接した緻密な焼結体となる。これに対し、本方法では、窒化物セラミックスペーストは、すでに焼結された基板本体焼結体の表面に塗布された状態で焼成されるため、基板本体焼結体の表面に対して水平な方向の収縮が制限され、十分な粒成長をすることができず粒界には空隙が残存するようになる。このため、この方法で得られる焼結体では光の乱反射が起こりやすくなり、高い光反射率を示すようになったものと考えられる。【００５９】
このような白色化の原理から、粒界に空隙を導入できればペーストに含まれる窒化物セラミックスの種類によらず白色化が可能であると考えられる。但し、基板本体と被覆層との密着性の観点から両者を構成する窒化物は同種であるのが好ましい。すでに説明した、白色セラミックスペーストと基板本体１１１の原料となるグリーンシートとを同時焼成する方法では、一般に、基板本体１１１を構成する窒化物セラミックスと白色セラミックスとでは種類が異なるため、両者の密着強度を高くすることは難しい。これに対し、本方法では両者を同組成の窒化物セラミックス（但し、焼結体のミクロ構造は異なるため、両者は異質のセラミックスである。）とすることができるため、被覆層の密着強度を高くすることができる。【００６０】
本方法で、必要に応じて行われる脱脂は、酸素や空気などの酸化性ガス、あるいは水素などの還元性ガス、アルゴンや窒素などの不活性ガス、二酸化炭素およびこれらの混合ガスあるいは水蒸気を混合した加湿ガス雰囲気中で窒化物セラミックスペーストが塗布された基板本体焼結体を熱処理することにより行われる。また、熱処理条件は、ペーストに含まれる有機成分の種類や量に応じて温度：２５０〜１２００℃、保持時間：１〜１０００分の範囲から適宜選択すればよい。【００６１】
脱脂処理に引き続き行われる焼成は、得られる焼結体（被覆層）中に口径が０．１μｍ以上の空隙が残存するような条件下で行う必要がある。焼結体中に空隙（気孔）を残存させるためには、還元性ガスを含む雰囲気中で焼成を行うと共に、そのときの焼成温度を緻密な焼結体を得るために行う焼成の際の焼成温度より低くすればよい。本製造方法においては、２次元方向の収縮が制限されるため、グリーンシートの焼成では空隙（気孔）が消滅するような温度で焼成しても空隙が残存するようになる。例えば、窒化物セラミックスペーストに含まれる窒化物セラミックスが窒化アルミニウムである場合には、焼成温度を１６００〜１７８０℃、好ましくは、１６５０〜１７８０℃、更に好ましくは１７００〜１７５０℃とすればよい。焼成時間は特に限定されないが、１〜２０時間、好ましくは、２〜１０時間の時間焼成すればよい。焼成温度が低すぎると、窒化アルミミウム粒子の焼結が不十分で焼結体の強度が低いものとなる。また、焼成温度が高すぎると、粒界の空隙が消滅し、高い光反射率を得ることができない。【００６２】
上記焼成は、還元性ガスを含む雰囲気、好ましくは還元性ガスとしてカーボン蒸気を含む不活性ガス雰囲気で行う必要がある。還元性ガスを含まない雰囲気中で焼成した場合には光反射率が低いものが得られることがある。雰囲気中の還元性ガスの濃度は、窒化アルミニウムペーストに含まれる焼結助剤の種類にもよるが、焼結助剤がアルカリ土類金属を含む化合物である場合には、以下に定義される特定弱還元性雰囲気であるのが好適である。また、焼結助剤が酸化イットリウム等の希土類元素酸化物である場合には、特定弱還元性雰囲気もしくはそれより炭素蒸気濃度の低い雰囲気であるのが好ましい。焼結助剤として酸化イットリウム等の希土類元素酸化物を用いた場合には、焼成温度にもよるが、還元性ガスを全く含まない雰囲気で焼成した場合には粒界の空隙が減少し、光反射率が低下する場合がある。【００６３】
ここで、特定弱還元性雰囲気とは、「取り外し可能な蓋を有する容器であって、少なくともその内壁が窒化ホウ素で構成され、該蓋を閉めた状態で容器の内部の圧力と容器の外部の圧力とを実質的に同等に保つための手段を有する容器の内部に、該容器の容積１ｃｍ３当たり０．０２４〜２４ｍｍ２の表面積を有する炭素板を収納し、容器内の雰囲気を不活性ガスおよび／または水素ガスに置換し、前記蓋を閉めた状態で該容器の外部雰囲気を前記と同じ不活性ガスおよび／または水素ガス雰囲気として該容器および該容器内の炭素板を１６５０〜１９５０℃、好適には１７００〜１９００℃に加熱した状態（但し、炭素板から炭素が揮発しても炭素板自体は残っている状態）における当該容器内の雰囲気」で定義されるものであり、僅かな特定量の炭素蒸気を含む不活性ガスおよび／または水素ガスを意味する。また、粒界に空隙を有する焼結体の空隙の口径は、焼結体断面のＳＥＭ写真に認められる空隙についてその口径を測定すればよい。なお、ここでいう口径とは最大口径を意味する。【００６４】
上記で説明した、基板本体焼結体上に窒化物セラミックスペーストを塗布して、これを特定条件下にて後焼成して、発光搭載用セラミックス基板を製造する方法は、図２に示す発光素子搭載用セラミックス基板１００ｂ、素子搭載面とは反対側の面上に白色セラミックス層１１２ｂを有しない他は発光素子搭載用セラミックス基板１００ｂと同様の発光素子搭載用セラミックス基板（図示せず。「基板１００ｂ’」という。）、および図３に示す発光素子搭載用セラミックス基板１００ｃを製造するために好適に採用することができる。【００６５】
例えば、基板１００ｂまたは１００ｂ’を製造する場合には、基板本体焼結体の両面または片面に窒化物セラミックスペーストを塗布して焼成し被覆層１１２ｂを形成してからメタライズを行い、電極１１３、１１３’を形成すればよい。【００６６】
また、基板１００ｃを製造する場合には、ポストファイアー法またはコファイアー法によりビアホール１１４、１１４’、Ｗ等の高融点金属からなる電力供給用電極１１５、１１５’、および、Ｗ等の高融点金属からなる素子接続用電極１１３、１１３’を有する基板本体焼結体を製造し、次いで素子搭載面のセラミックスが露出した部分に窒化物セラミックスペーストを塗布してから焼成し、被覆層１１２ｃを形成し、必要に応じて電極表面に貴金属層を形成すればよい。なお、この場合、電力供給用電極１１５、１１５’、および、Ｗ等の高融点金属からなる素子接続用電極１１３、１１３’のいずれか一方もしくは両方は、あらかじめ形成するのではなく、窒化物セラミックスペーストを塗布する際に高融点金属ペーストを塗布し、窒化物セラミックスペーストと同時に焼成することによって形成しても良い。【００６７】
以下、実施例を挙げて本発明を更に詳しく説明するが、本発明はこれら実施例に限定されるものではない。なお、本発明は発光素子接続用電極等の導電部を有する発光素子搭載用セラミックス基板に関するものであるが、その効果は、セラミックス基板の物性により確認できることから、以下に示す実施例および比較例では導電部を形成しないセラミックス基板を作成し、その物性の対比をすることとした。【００６８】
実施例１
（十分な酸化処理により光反射率の高い表面を与える酸化物からなる被覆層を形成した窒化アルミニウム基板を用いた例）
窒化アルミニウム粉末１００質量部、酸化イットリウム５．０質量部、表面活性剤としてテトラグリセリンモノオレート１．０質量部、溶媒としてトルエン４０質量部、バインダーとしてポリｎ−プチルメタクリレート１３質量部、可塑剤としてジブチルフタレート４．２質量部、トルエン１０質量部、酢酸ブチル５質量部をボールミルにて混合し白色の泥漿を得た。次いで、得られた泥漿を用いてドクターブレード法によりシート成形を行い、厚さ０．６ｍｍの絶縁基板用グリーンシートを作製した。得られたグリーンシートについて、水分を含む水素ガスを１０（リッター／分）で流通させながら８５０℃、２時間、加熱脱脂を行った。なお、脱脂の際の昇温速度は２．５℃／分とした。脱脂後、脱脂体を窒化アルミニウム製の容器に入れ、窒素雰囲気中、１８００℃で、５時間加熱して焼結体を得た。この焼結体は、色調は透光感のある灰色であった。【００６９】
得られた焼結体について、大気中１２００℃で、５時間、加熱処理することによって焼結体の表面を酸化させた。この焼結体の表面には、酸化被膜であるアルミナ（Ａｌ２Ｏ３）からなる被覆層が、膜厚２０μｍで形成されており、該層の色調は白色であった。得られた焼結体について、日立製作所製分光光度計Ｕ−３２１０を用いて積分球法にて被覆層表面の３００〜８００ｎｍの波長領域の光に対する反射率を測定した。更に、被覆層を研磨した後、アルキメデス法にて密度、真空理工製熱定数測定装置ＴＣ−７０００にて熱伝導率を求めた。これらの結果を表１に示した。なお、純水を用いた超音波洗浄を行ってから、同様にして光反射率を測定したが、測定結果は洗浄前と変わらなかった。【００７０】
比較例１
（酸化処理が不十分で所期の光反射率を有しない被覆層が形成された窒化アルミニウム基板を用いた例）
実施例１と同様にして得られた焼結体について、酸素雰囲気中で、酸化処理を実施例１と同様に行った。但し、酸化処理時間を１時間に短縮して行った。この焼結体の表面には、アルミナ（Ａｌ２Ｏ３）からなる被覆層が膜厚２μｍで形成されていたが、該被覆層の色調は薄い灰色であった。得られた焼結体について、実施例１と同様にして被覆層表面の３００〜８００ｎｍの波長領域の光に対する反射率、密度および熱伝導率評価を行った。その結果を併せて表１に示した。【００７１】
実施例２
（表面に白色セラミックスからなる被覆層を塗設した窒化アルミニウム基板を用いた例）
窒化ホウ素粉末を６８質量部、酸化ホウ素粉末を９質量部、窒化アルミニウム粉末２３質量部、エチルセルロース２６質量部、溶媒としてのテルピネオールを１１０質量部加えて白色セラミックスペーストを調製した。次いで、得られたペーストを、実施例１と同様にして調整した窒化アルミニウムグリーンシートの一方の面の表面上に印刷法により塗布し、厚さ１５μmのペースト層を形成した。その後、実施例１と同様にして脱脂および焼成を行い、焼結体の表面に、窒化ホウ素からなる被覆層（厚さ１０μｍ）を形成した。なお、この被覆層の表面色調は白色であった。得られた焼結体について、実施例１と同様にして被覆層表面の３００〜８００ｎｍの波長領域の光に対する反射率、密度および熱伝導率評価を行った。その結果を併せて表１に示した。なお、純水を用いた超音波洗浄を行ってから、同様にして光反射率を測定したが、測定結果は洗浄前と変わらなかった。【００７２】
実施例３
（表面に白色セラミックス（窒化ホウ素）からなる被覆層を塗設した窒化アルミニウム基板を用いた例）
実施例２において、使用する白色セラミックスペーストの組成を、窒化ホウ素粉末を６８質量部、窒化アルミニウム粉末を２３質量部、酸化イットリウム粉末を１８質量部、エチルセルロース２８質量部、およびテルピネオール（溶媒）１２０質量部とした他は同様にして白色セラミックスペーストを調製し、実施例２と同様にして窒化アルミニウムグリーンシートに塗布し脱脂・焼成を行った。得られた焼結体基板は窒化ホウ素からなる被覆層（厚さ１０μｍ）を有しており、被覆層の色調は白色であった。得られた焼結体について、実施例１と同様にして被覆層表面の３００〜８００ｎｍの波長領域の光に対する反射率、密度および熱伝導率評価を行った。その結果を併せて表１に示した。なお、純水を用いた超音波洗浄を行ってから、同様にして光反射率を測定したが、測定結果は洗浄前と変わらなかった。【００７３】
比較例２
（窒化アルミニウム基板をそのまま用いた例）
実施例１と同様にして窒化アルミニウムグリーンシートを調製し、これをそのまま実施例１同様にして焼成し、窒化アルミニウム焼結体基板を得た。焼結体の表面の色調は、灰色であった。得られた焼結体について、実施例１と同様にして表面の３００〜８００ｎｍの波長領域の光に対する反射率、密度および熱伝導率評価を行った。その結果を併せて表１に示した。【００７４】
【表１】
0005140275.tif 000002
【００７５】
実施例４
（基板表面に窒化物セラミックスペーストを塗布し、後焼成により焼き付け、白色窒化物セラミックス層を形成した例）
実施例１と同様にして窒化アルミニウム焼結体からなる基板を作成した。次いで、平均粒径１．５μｍの窒化アルミニウム粉末（酸素濃度０．８質量％）１００質量部、平均粒径０．５μｍの酸化イットリウム（Ｙ２Ｏ３）粉末５質量部、エチルセルロース９質量部、テルピネオール４０質量部を混練し、２５℃における粘度を３５００Ｐに調整した窒化アルミニウムペーストを調製した。その後、前記窒化アルミニウム焼結体基板の表面上に上記窒化アルミニウムペーストを厚さ３００μｍとなるようにスクリーン印刷し、８０℃で５分間乾燥を行った。このようにしてペーストを塗布した基板を、空気中酸化雰囲気下で脱脂を行った。次に、得られた脱脂体と表面積３２０ｍｍ２のカーボン板｛該カーボン板は、４０ｍｍ（４０ｍｍ×４０ｍｍの正方形を意味する）、厚さ３ｍｍ、重量１８ｇの標準カーボン板を１／４の大きさに切断した１０ｍｍ×１０ｍｍ×３ｍｍものである。｝を両者が接触しないようにして内容積が８４ｃｍ３の内壁が窒化ホウ素で構成される炭素製の有蓋容器に入れた。なお、この容器においては加熱により容器内が加圧状態となった場合には、その圧力により蓋が僅かに持ち上がり容器本体と蓋との間に隙間ができて容器内の圧力は外気圧とほぼ同等保たれるようになっている。その後、この容器をカーボン炉内に搬入し、窒素雰囲気中、１７４０℃で４時間焼成し、白色窒化アルミニウムからなる被覆層を表面に有する基板を得た。【００７６】
得られた基板について熱伝導率を実施例1と同様にして測定したところ、１８１（Ｗ／ｍ・Ｋ）であった。また、この基板の被覆層表面について、３５０〜８００ｎｍの波長領域の光に対する反射率を実施例１と同様にして測定した。その結果を表２に示す。【００７７】
更に、該基板の破断面の顕微鏡（ＳＥＭ）写真撮影を行った。得られたＳＥＭ写真を図４に示す。図４に示されるように被覆層を構成する（白色）窒化アルミニウム焼結体層中には口径０．１μｍ以上の空隙が多数存在することが確認された。【００７８】
比較例３
（基板表面に窒化物セラミックスペースト塗布し、後焼成により焼き付ける場合において、焼結体に空隙が残存しない条件で焼成を行った例）
脱脂体の焼成温度を１８００℃とする他は実施例４と同様にして基板を得た。得られた基板の被覆層について、３５０〜８００ｎｍの波長領域の光に対する反射率を実施例１と同様にして測定した。その結果を表２に示す。また、基板の破断面の顕微鏡（ＳＥＭ）を図５に示す。図５に示されるように粒界に空隙は認められなかった。【００７９】
【表２】
0005140275.tif 000003
【産業上の利用可能性】
【００８０】
本発明の発光素子搭載用セラミックス基板は、ＬＥＤやレーザー等の発光素子を搭載するためのセラミックス製基板であり、サブマウントとして好適に使用できる。
【図面の簡単な説明】
【００８１】
【図１】図１は、本発明の発光素子搭載用セラミックス基板１００ａを模式的に示した断面図である。
【図２】図２は、本発明の発光素子搭載用セラミックス基板１００ｂを模式的に示した断面図である。
【図３】図３は、本発明の発光素子搭載用セラミックス基板１００ｃを模式的に示した断面図である。
【図４】図４は、実施例４で得られた基板の被覆層破断面のＳＥＭ写真である。
【図５】図５は、比較例３で得られた基板の被覆層破断面のＳＥＭ写真である。
【符号の説明】
【００８２】
１００ａ〜１００ｃ  発光素子搭載用セラミックス基板
１１０  セラミックス基板
１１１  基板本体
１１２ａ、１１２ｂ  被覆層
１１３、１１３’  発光素子接続用電極
１１４、１１４’  ビアホール
１１５、１１５’  電力供給用電極
２００  発光素子
２１０ａ、２１０ｂ  発光素子の電極
３００  ボンディングワイヤー
【図１】
0005140275.tif 000004
【図２】
0005140275.tif 000005
【図３】
0005140275.tif 000006
【図４】
0005140275.tif 000007
【図５】
0005140275.tif 000008